(57)【特許請求の範囲】
【請求項１】
（ａ）  最も太い太手経糸（１０ａ）の繊度が１１０ｄｔｅｘ以下であり、最も細い細手経糸（１０ｍ）の繊度が太手経糸（１０ａ）の繊度の２分の１以下である、繊度の異なる複数種類の化学繊維と絹繊維との一方または双方に成る経糸（１０ａ・１０ｍ）が、経糸群を構成し、
（ｂ）  その経糸群を単位とし、その経糸群を構成する経糸のカバーファクタＫw （＝Ｎ×［０．９１×Ｄ］1/2 、Ｎは幅２５．４ｍｍ当りに配列される糸条の本数、Ｄはｄｔｅｘ単位の糸条の繊度）が１５００以上となる経糸密度をもって、繰り返して配置されており、
（ｃ）  柄出装置によって各経糸が個別に操作されて形成する経糸の開口に、繊度が５５０ｄｔｅｘ以下であって太手経糸（１０ａ）よりも太い複数種類の緯糸（２０ａ、２０ｂ、２０ｃ………）が、緯糸のカバーファクタＫf が１５００以上となる緯糸密度をもって織り込まれ、
（ｄ）  経糸と緯糸が少なくとも織物の一部において表面層（１１）と裏面層（１２）の２層に織り分けられた多層織組織構造を成しており、
（ｅ）  少なくとも一部の複数の表面層（１１）における経糸のカバーファクタＫwuと緯糸のカバーファクタＫfuが６００以上であり、
（ｆ）  柄出装置によって選択的に織り込まれて形成された表面層（１１）を構成する経糸と緯糸と織組織の種類によって織物外面が複数の領域（Ａ〜Ｊ）に織り分けられ、
（ｇ）  領域間の境界（１６）によって織物外面に構図が描出されており、
（ｈ）  その複数の領域（Ａ〜Ｊ）の中の少なくとも複数の一部の領域が、表面層を構成する上布（１１）と裏面層を構成する下布（１２）が表裏する風通組織によって構成されており、
（ｉ）  その風通組織によって構成されている複数の風通領域（Ａ〜Ｊ）の中の少なくとも一部の複数の領域の表面層（上布）の経糸のカバーファクタＫwuが異なる風通柄織物。
【請求項２】
（ｊ）  少なくとも一部の風通領域の上布（１１）が変化平織組織を含む平織組織によって構成されており、その上布（１１）における経糸のカバーファクタＫwuが９００以上である前掲請求項１に記載の風通柄織物。
【請求項３】
（ｋ）  繊度が５５０ｄｔｅｘ以下であって太手経糸（１０ａ）よりも太く、且つ、繊度の異なる複数種類の緯糸（２０ａ、２０ｂ、２０ｃ………）が、各種類毎に緯糸の本数が定められた緯糸群を構成し、その緯糸群を単位として繰り返して織り込まれている前掲請求項１と請求項２の何れかに記載の風通柄織物。
【請求項４】
（ｌ）  少なくとも一部の風通領域の上布（１１）を構成している経糸のカバーファクタＫwuと緯糸のカバーファクタＫfuを合計した経緯カバーファクタＫu が１８００以上である前掲請求項１〜３の何れかに記載の風通柄織物。
【請求項５】
（ｍ）  少なくとも一部の風通領域の上布（１１）の経緯カバーファクタＫu が１７５０以下である前掲請求項１〜４の何れかに記載の風通柄織物。
【請求項６】
（ｎ）  ３箇所以上の風通領域の経緯カバーファクタＫu が互に異なる前掲請求項１〜５の何れかに記載の風通柄織物。
【請求項７】
（ｏ）  少なくとも一部の風通領域の上布（１１）が綾・斜紋織組織または朱子織組織に成る前掲請求項１〜６の何れかに記載の風通柄織物。
【請求項８】
（ｐ）  少なくとも一部の風通領域の上布（１１）と下布（１２）の間に織成された中布（１３）が介在する前掲請求項１〜７の何れかに記載の風通柄織物。
【請求項９】
（ｑ）  少なくとも一部の風通領域の上布（１１）と下布（１２）の間の空洞（１４）に、経糸と緯糸の少なくとも一方が織組織を形成することなく浮出糸条（１５）となって浮き出て介在する前掲請求項１〜８の何れかに記載の風通柄織物。
【請求項１０】
（ｒ）  輪郭内の最小寸法が５ｍｍ以下であり、輪郭内の面積が４０ｍｍ2 以下である微細な風通領域（Ｖ1 〜Ｖ3 ）が上布の縦横の各寸法が３ｃｍの単位面積（９ｃｍ2 ）の中に複数箇所散在している前掲請求項１〜９の何れかに記載の風通柄織物。
【請求項１１】
（ｓ）  少なくとも一部の風通領域の上布（１１）が、異なる織組織によって微細な領域によって織り分けられている前掲請求項１〜１０の何れかに記載の風通柄織物。
【請求項１２】
（ｔ）  織組織によって織り分けられて隣合う織物外面の風通領域間の境界（１６）において、それらの風通領域の上布（１１）と下布（１２）が接結されている前掲請求項１〜１１の何れかに記載の風通柄織物。
【請求項１３】
（ｕ）（１）  最も細い細手経糸（１０ｍ）の繊度が最も太い太手経糸（１０ａ）の繊度の２分の１以下となる繊度の異なる複数種類の化学繊維と絹繊維との一方または双方に成る経糸（１０ａ・１０ｍ）をもって経糸群とし、その経糸群を単位としてその経糸群を構成する経糸を、経糸のカバーファクタＫw が１５００以上となる経糸密度をもって繰り返して配列し、又は、（２）  最も細い細手緯糸（２０ｍ）の繊度が最も太い太手緯糸（２０ａ）の繊度の２分の１以下となる繊度の異なる複数種類の緯糸（２０ａ・２０ｍ）をもって緯糸群とし、その緯糸群を単位として緯糸を、緯糸のカバーファクタＫf が１５００以上となる緯糸密度をもって繰り返して経糸間に織り込むこと、
（ｖ）  柄出装置によって各経糸を個別に操作し、風通組織によって織成される領域によって構図を織物の外面に織り出すこと、
（ｗ）  風通組織に成る風通領域の、（１）  上布の経糸カバーファクタＫwuが最大の風通領域における経糸カバーファクタＫwu（ｍａｘ）と、上布の経糸カバーファクタＫwuが最小の風通領域における経糸カバーファクタＫwu（ｍｉｎ）との差ΔＫwuを４００以上に、又は、（２）  上布の緯糸カバーファクタＫfuが最大の風通領域における緯糸カバーファクタＫfu（ｍａｘ）と、上布の緯糸カバーファクタＫfuが最小の風通領域における緯糸カバーファクタＫfu（ｍｉｎ）との差ΔＫfuを４００以上に、又は、（３）  上布の経緯カバーファクタＫu が最大の風通領域における経緯カバーファクタＫu （ｍａｘ）を上布の経緯カバーファクタＫu が最小の風通領域における経糸カバーファクタＫu （ｍｉｎ）の３分の５（５／３）倍以上にする風通柄織物の織成法。
【請求項１４】
（ｘ）  経糸群を構成する最も太い太手経糸（１０ａ）の繊度を１１０ｄｔｅｘ以下にする前掲請求項１３に記載の風通柄織物の織成法。
【請求項１５】
（ｙ）  緯糸群を構成する各緯糸の繊度を、経糸群を構成する最も太い太手経糸（１０ａ）よりも太くし、緯糸群を構成する最も太い太手緯糸（２０ａ）の繊度を５５０ｄｔｅｘ以下にする前掲請求項１３と１４の何れかに記載の風通柄織物の織成法。
【発明の詳細な説明】
【技術分野】
【０００１】
本発明は、表面層を構成する上布と裏面層を構成する下布が表裏する風通組織によって外面に構図が描出されている風通柄織物に関するものである。
【背景技術】
【０００２】
一部に収縮性糸条を用いて模様状に織成した風通組織の裏布を収縮させて表布を脹れ上がらせ、その表布の表面を皺立たせた風通柄織物は公知である（例えば、特許文献１、２参照）。
本発明者は、数種の色糸と収縮性糸条を用い、風通組織により皺立模様をカラフルに描出すると共に、その皺立模様を消失し難くした柔軟可撓でカーテン地に好適な風通柄織物を発明して開示している（例えば、特許文献３参照）。
【０００３】
【特許文献１】特公平２−０５２０２４号公報
【特許文献２】特開平２−１１２４３５号公報
【特許文献３】特公平６−０６３１５６号公報
【発明の開示】
【発明が解決しようとする課題】
【０００４】
収縮性糸条を用いた風通柄織物は、構図を構成する全ての風通領域が確実に大きく隆起し、その風通領域に皺立模様が顕現し、全体が分厚く膨らんで重厚感を与える。その反面、清楚で軽快なイメージを与えず、表裏両面が大きく隆起するので、裏打紙等を裏打ちして壁張地や表装地に用いたり、財布やハンドバックの表面地や椅子張地等、片面だけを使用面に向けての使用には不向きである。
【０００５】
そこで本発明は、収縮性糸条を使用することなく風通組織に成る風通領域を皺立たせると共に、一部の風通領域では、皺立ちを抑えて平坦にして部分的に皺立模様を描出し、清楚で軽快なイメージを与え、カーテン地のように表裏両面使用に適すると共に、壁張地、表装地、袋物表面地、椅子張地等の片面使用にも適した風通柄織物を得ることを目的とする。
【課題を解決するための手段】
【０００６】
本発明に係る風通柄織物は、（ａ）  最も太い太手経糸１０ａの繊度が１１０ｄｔｅｘ以下であり、最も細い細手経糸１０ｍの繊度が太手経糸１０ａの繊度の２分の１以下である、繊度の異なる複数種類の化学繊維と絹繊維との一方または双方に成る経糸１０ａ・１０ｍが、経糸群を構成し、
（ｂ）  その経糸群を単位とし、その経糸群を構成する経糸のカバーファクタＫw （＝Ｎ×［０．９１×Ｄ］1/2 、Ｎは幅２５．４ｍｍ当りに配列される糸条の本数、Ｄはｄｔｅｘ単位の糸条の繊度）が１５００以上となる経糸密度をもって、繰り返して配置されており、
（ｃ）  柄出装置によって各経糸が個別に操作されて形成する経糸の開口に、繊度が５５０ｄｔｅｘ以下であって太手経糸１０ａよりも太い複数種類の緯糸２０ａ、２０ｂ、２０ｃ………が、緯糸のカバーファクタＫf が１５００以上となる緯糸密度をもって織り込まれ、
（ｄ）  経糸と緯糸が少なくとも織物の一部において表面層１１と裏面層１２の２層に織り分けられた多層織組織構造を成しており、
（ｅ）  少なくとも一部の複数の表面層１１における経糸のカバーファクタＫwuと緯糸のカバーファクタＫfuが６００以上であり、
（ｆ）  柄出装置によって選択的に織り込まれて形成された表面層１１を構成する経糸と緯糸と織組織の種類によって織物外面が複数の領域Ａ〜Ｊに織り分けられ、
（ｇ）  領域間の境界１６によって織物外面に構図が描出されており、
（ｈ）  その複数の領域Ａ〜Ｊの中の少なくとも複数の一部の領域が、表面層を構成する上布１１と裏面層を構成する下布１２が表裏する風通組織によって構成されており、
（ｉ）  その風通組織によって構成されている複数の風通領域Ａ〜Ｊの中の少なくとも一部の複数の領域の表面層（上布）の経糸のカバーファクタＫwuが異なることを第１の特徴とする。
【０００７】
本発明に係る風通柄織物の第２の特徴は、上記第１の特徴に加えて、（ｊ）  少なくとも一部の風通領域の上布１１が変化平織組織を含む平織組織によって構成されており、その上布１１における経糸のカバーファクタＫwuが９００以上である点にある。
【０００８】
本発明に係る風通柄織物の第３の特徴は、上記第１および第２の何れかの特徴に加えて、（ｋ）  繊度が５５０ｄｔｅｘ以下であって太手経糸１０ａよりも太く、且つ、繊度の異なる複数種類の緯糸２０ａ、２０ｂ、２０ｃ………が、各種類毎に緯糸の本数が定められた緯糸群を構成し、その緯糸群を単位として繰り返して織り込まれている点にある。
【０００９】
本発明に係る風通柄織物の第４の特徴は、上記第１、第２および第３の何れかの特徴に加えて、（ｌ）  少なくとも一部の風通領域の上布１１を構成している経糸のカバーファクタＫwuと緯糸のカバーファクタＫfuを合計した経緯カバーファクタＫu が１８００以上である点にある。
【００１０】
本発明に係る風通柄織物の第５の特徴は、上記第１、第２、第３および第４の何れかの特徴に加えて、（ｍ）  少なくとも一部の風通領域の上布１１の経緯カバーファクタＫu が１７５０以下である点にある。
【００１１】
本発明に係る風通柄織物の第６の特徴は、上記第１、第２、第３、第４および第５の何れかの特徴に加えて、（ｎ）  ３箇所以上の風通領域の経緯カバーファクタＫu が互に異なる点にある。
【００１２】
本発明に係る風通柄織物の第７の特徴は、上記第１、第２、第３、第４、第５および第６の何れかの特徴に加えて、（ｏ）  少なくとも一部の風通領域の上布１１が綾・斜紋織組織または朱子織組織に成る点にある。
【００１３】
本発明に係る風通柄織物の第８の特徴は、上記第１、第２、第３、第４、第５、第６および第７の何れかの特徴に加えて、（ｐ）  少なくとも一部の風通領域の上布１１と下布１２の間に織成された中布１３が介在する点にある。
【００１４】
本発明に係る風通柄織物の第９の特徴は、上記第１、第２、第３、第４、第５、第６、第７および第８の何れかの特徴に加えて、（ｑ）  少なくとも一部の風通領域の上布１１と下布１２の間の空洞１４に、経糸と緯糸の少なくとも一方が織組織を形成することなく浮出糸条１５となって浮き出て介在する点にある。
【００１５】
本発明に係る風通柄織物の第１０の特徴は、上記第１、第２、第３、第４、第５、第６、第７、第８および第９の何れかの特徴に加えて、（ｒ）  輪郭内の最小寸法が５ｍｍ以下であり、輪郭内の面積が４０ｍｍ2 以下である微細な風通領域Ｖ1 〜Ｖ3 が上布の縦横の各寸法が３ｃｍの単位面積（９ｃｍ2 ）の中に複数箇所散在している点にある。
【００１６】
本発明に係る風通柄織物の第１１の特徴は、上記第１、第２、第３、第４、第５、第６、第７、第８、第９および第１０の何れかの特徴に加えて、（ｓ）  少なくとも一部の風通領域の上布１１が、異なる織組織によって微細な領域によって織り分けられている点にある。
【００１７】
本発明に係る風通柄織物の第１２の特徴は、上記第１、第２、第３、第４、第５、第６、第７、第８、第９、第１０および第１１の何れかの特徴に加えて、（ｔ）  織組織によって織り分けられて隣合う織物外面の風通領域間の境界１６において、それらの風通領域の上布１１と下布１２が接結されている点にある。
【００１８】
本発明に係る風通柄織物の織成法は、（ｕ）（１）  最も細い細手経糸１０ｍの繊度が最も太い太手経糸１０ａの繊度の２分の１以下となる繊度の異なる複数種類の化学繊維と絹繊維との一方または双方に成る経糸１０ａ・１０ｍをもって経糸群とし、その経糸群を単位としてその経糸群を構成する経糸を、経糸のカバーファクタＫw が１５００以上となる経糸密度をもって繰り返して配列し、又は、（２）  最も細い細手緯糸２０ｍの繊度が最も太い太手緯糸２０ａの繊度の２分の１以下となる繊度の異なる複数種類の緯糸２０ａ・２０ｍをもって緯糸群とし、その緯糸群を単位として緯糸を、緯糸のカバーファクタＫf が１５００以上となる緯糸密度をもって繰り返して経糸間に織り込むこと、
（ｖ）  柄出装置によって各経糸を個別に操作し、風通組織によって織成される領域によって構図を織物の外面に織り出すこと、
（ｗ）  風通組織に成る風通領域の、（１）  上布の経糸カバーファクタＫwuが最大の風通領域における経糸カバーファクタＫwu（ｍａｘ）と、上布の経糸カバーファクタＫwuが最小の風通領域における経糸カバーファクタＫwu（ｍｉｎ）との差ΔＫwuを４００以上に、又は、（２）  上布の緯糸カバーファクタＫfuが最大の風通領域における緯糸カバーファクタＫfu（ｍａｘ）と、上布の緯糸カバーファクタＫfuが最小の風通領域における緯糸カバーファクタＫfu（ｍｉｎ）との差ΔＫfuを４００以上に、又は、（３）  上布の経緯カバーファクタＫu が最大の風通領域における経緯カバーファクタＫu （ｍａｘ）を上布の経緯カバーファクタＫu が最小の風通領域における経糸カバーファクタＫu （ｍｉｎ）の３分の５（５／３）倍以上にすることを第１の特徴とする。
【００１９】
本発明に係る風通柄織物の織成法の第２の特徴は、上記第１の特徴に加え、（ｘ）  経糸群を構成する最も太い太手経糸１０ａの繊度を１１０ｄｔｅｘ以下にする点にある。
【００２０】
本発明に係る風通柄織物の織成法の第３の特徴は、上記第１と第２の何れかの特徴に加え、（ｙ）  緯糸群を構成する各緯糸の繊度を、経糸群を構成する最も太い太手経糸１０ａよりも太くし、緯糸群を構成する最も太い太手緯糸２０ａの繊度を５５０ｄｔｅｘ以下にする点にある。
【発明の効果】
【００２１】
本発明の第１の特徴に関し、糸条の２５．４ｍｍ幅当りに配列された配列密度をＮ（単位；本／２５．４ｍｍ）とし、糸条の繊度をＤ（単位；ｄｔｅｘ）として表示される糸条のカバーファクタＫ＝Ｎ×［０．９１×Ｄ］1/2 において、仮に繊維素材の比重が１で繊度が４４８×１０4 ×１．１ｄｔｅｘの真円断面の糸条（円柱）があるとするなら、その糸条の直径は約２５．４ｍｍなので、その糸条を幅２５．４ｍｍの配列スペース（糸条を配列する糸条配列平面）に配列する配列密度が１本／２５．４ｍｍであれば、その１本の糸条（円柱）で幅２５．４ｍｍの配列スペースが完全に被覆されることになる。その場合、その糸条のカバーファクタＫは２１１７．６（＝１×［０．９１×４４８×１０4 ×１．１］1/2 ）になる。
繊度が１００００×１．１ｄｔｅｘの真円断面のモノフィラメント糸（例えば、人工芝生用パイル糸のように太いモノフィラメント糸）の直径は１．２ｍｍなので、その２１本の糸条で織幅２５．４ｍｍの配列スペースは完全に被覆されることになり、その場合、そのモノフィラメント糸のカバーファクタは２１００（＝２１×［０．９１×１０4 ×１．１］1/2 ）になる。
従って、織物における糸条のカバーファクタＫが２１００と言うことは、その繊度ｎの糸条が、密着して隙間が出来ない程度に高密度に織り込まれている状態を意味する。
【００２２】
経糸のカバーファクタＫw が１５００の風通柄織物では、経糸が柄出装置によって選択的に上布と下布とに分けられ、上布における経糸のカバーファクタＫwuと下布における経糸のカバーファクタＫwdとは、構図の領域毎Ａ〜Ｊ（図１）に変化するが、経糸が上布と下布に均等に分けられた上布と下布の各領域の経糸のカバーファクタは７５０となる。
その上布１１の経糸のカバーファクタＫwuが７５０（＝１５００÷２＞６００）であれば、その経糸が密着して隙間が出来ない程度に高密度に織り込まれている状態での経糸のカバーファクタＫｍａｘ（＝２１００）と上布の経糸のカバーファクタＫwu（＝７５０）との差（Ｋｍａｘ−Ｋwu＝１３５０）に応じた隙間が上布の隣合う経糸間に生じることになり、その隙間１８に緯糸の一部１９が露出することになり、その露出率を、その差（Ｋｍａｘ−Ｋwu）を隙間が出来ない程度に高密度に織り込まれている状態での経糸のカバーファクタＫｍａｘで除して示すと、約６０％になる。
【００２３】
繊度１１０ｄｔｅｘの太手経糸の上布におけるカバーファクタＫwuが７５０であれば、カバーファクタが式Ｋ＝Ｎ×［０．９１×Ｄ］1/2 によって算定されるので、上布の経糸密度は７５本／２５．４ｍｍ（約３本／ｍｍ）となる。カバーファクタＫf が１５００以上となる緯糸密度をもって織り込まれる緯糸も経糸と同様に柄出装置によって選択的に上布と下布とに分けられ、緯糸が上布と下布に均等に分けられた上布と下布の各領域の緯糸のカバーファクタは７５０となる。
その緯糸の繊度を太手経糸１０ａよりも太い２２０ｄｔｅｘとすれば、緯糸密度は５３本／２５．４ｍｍ（約２本／ｍｍ）となる。そのように、経糸密度が７５本／２５．４ｍｍ（約３本／ｍｍ）で、緯糸密度は５３本／２５．４ｍｍ（約２本／ｍｍ）であれば、全ての緯糸が経糸の下に隠れるとしても、経糸間の隙間１８に露出する緯糸の一部１９は、６個／ｍｍ2 の密度をもって、経糸のカバーファクタＫwuが７５０となり、緯糸のカバーファクタＫfuが７５０となるカバーファクタの平均的な領域に細かく分かれて分布し、恰も印刷画面の網点のように、或いは細かく格子状に仕切られたブラウン管の表面の網目の隙間に映し出されるテレビ画像のように、経糸間の隙間１８から細かく分かれて現れ、緯糸が経糸に被覆されているとの観を呈しない（図４）。
【００２４】
繊度１１０ｄｔｅｘの太手経糸１０ａの直径は約１２０μｍ（０．１２ｍｍ）であり、慣用されるプラスチック製包装袋用フイルムの厚みに相当し、プラスチック製包装袋用フイルムと同様に隠蔽性を欠く。
そして経糸１０が光を透過し易い化学繊維や絹繊維に成るので、全ての緯糸が経糸の下に隠れるとしても、経糸１０ａに被覆されている緯糸２０の部分２１の陰影が経糸１０ａを透過して上布の表面に現れ易い（図４）。
又、織組織構造において経糸の上を越える緯糸の部分２２は、上布の表面に直接露出し、平織組織では、その経糸１０ａの上を越える緯糸の部分２２は、上布１１の表面積の５０％（半分）を占める。
その場合、本発明では緯糸２０の繊度を太手経糸１０ａよりも太くしているので、経糸１０ａの緯糸の下に隠れる部分２３が緯糸２０（２２）を透過して上布の表面に現れ難い（図４）。
【００２５】
このように、経糸１０が領域の外観に与える影響が緯糸２０に比して少なく、領域の表面が緯糸２０によって構成されるかの如き観を呈する。従って、本発明によると、色彩の異なる複数種類の緯糸を選択的に各領域の表面（上布）に織り出すことによって、緯糸の色彩に応じた多彩な構図が形成される。
そして、太手経糸１０ａと細手経糸１０ｍを選択的に各領域Ａ〜Ｊ（図１）の表面（上布）に織り出し、或いは、織組織を変えて経糸の上を越える緯糸の部分２２の領域Ａ〜Ｊに占める面積比率を変えて、経糸１０の各領域Ａ〜Ｊの外観に与える影響の度合いを変え、そうすることによって各領域の色彩や濃淡、或いは光沢を変えることが出来るので、色彩の異なる数種類の緯糸を選択的に織り込むとしても、その種類よりも多彩な構図が形成される。
【００２６】
選択されて領域の表面層（上布）に織り出されない残余の経糸や緯糸は、表面層（上布）から分離された裏面層（下布）を形成し、表面層（上布）に隠れるので、その残余の経糸や緯糸によって表面層（上布）の外観が左右されることはなく、特に、風通領域では中間層である空洞１４によって上布１１が下布１２から完全に分離されているので、その残余の経糸や緯糸に全く左右されず、複数の領域間の経糸のカバーファクタＫwuの相違に起因する剛軟度（可撓性、硬さ）や伸縮度合い等の相違によって上布１１の表面に皺立模様が発生し、多彩で繊細且つ複雑な構図の描出された風通柄織物が得られる。
【００２７】
本発明の第２の特徴に関し、経糸１０の下に隠れていた緯糸２０が経糸１０の上に浮き出る接結点２４に前後する接結入替箇所２５（２６）では、その浮き出る緯糸によって隣合う経糸と経糸の間が押し広げられる（図３−ｇ）。同様に、緯糸の隠れていた経糸が緯糸の上に浮き出る接結入替箇所では、その浮き出る経糸によって隣合う緯糸と緯糸の間が押し広げられる。そのように、枡目によって表示される織組織図の接結点が表裏入れ替わる接結入替箇所２５・２６では、経糸間は緯糸によって、緯糸間は経糸によって、それぞれ押し広げられるので、式Ｋ＝Ｎ×［０．９１×Ｄ］1/2 によって表示されるカバーファクタＫが９００以上となる上布は、その押し広げられた分だけ緻密になり、経糸１０や緯糸２０が食み出し易くなるので、平織組織によって構成され、経糸のカバーファクタＫwuが９００以上となる風通領域の上布が、膨れ上って皺立模様が発生し易くなる（図２−ａ，図３−ａ，図３−ｂ，図３−ｃ）。このため、収縮性糸条を用いた場合と同様に、部分的に構図の領域が模様状に皺立った風通柄織物が得られる（図１）。
【００２８】
その領域の膨出が、織物全体に連続する経糸や緯糸の収縮に起因せず、製織過程で綜絖を柄出装置によって操作し、上布に選択的に経糸を多く織り込んで、上布の経糸のカバーファクタＫwuを９００以上にすることによって発生するので、平織組織によって構成される上布の経糸のカバーファクタＫwuを９００以上とするとしても、その下布の経糸のカバーファクタＫwdを６００〜９００にするときは、下布は膨出しない平坦な外面を構成するので（図２−ａ，図３−ａ）、上布だけが起伏に富み下布が平坦で、壁張地、表装地、袋物表面地等の片面使用に適した風通柄織物が得られる。
【００２９】
そのように片面使用の風通柄織物では、経糸と緯糸の少なくとも一方の糸条が連続する方向において２つの風通領域が隣合うようにし、その一方の風通領域を上布で膨出した糸条が他方の風通領域で平坦な下布を形成するようにし、織り込まれた糸条の長さ（糸足）が均等になるようにすることが望ましい。そのようにすると、経糸にあっては、その一部の経糸が製織過程で供給過剰になって弛み出し開口操作に支障を来すことがなく、緯糸にあっては、糸足の過不足によって織幅が挟広変化することなく、規格通りの風通柄織物を効率的に製織することが出来る。
【００３０】
本発明の第３の特徴に関し、筬打過程において筬は織前からの反力を受けて押し返される。そのため、緯糸密度を緻密にしようとしても限度があり、従って、緯糸のカバーファクタＫf を大きくしようとしても限度がある。その点、経糸は筬羽間に挟まれた状態で織前を構成することになるので、筬密度を緻密にし得る限度において、経糸密度を筬密度と同じ程度に緻密にすることが出来る。そのため、本発明では、最も太い太手経糸１０ａの繊度を１１０ｄｔｅｘ以下にし、経糸群を構成する経糸のカバーファクタＫw を１５００以上にし、上布における経糸のカバーファクタＫwuを９００以上にして、緯糸が印刷画面の網点やブラウン管の網目のように６個／ｍｍ2 以上の密度をもって領域の上布に細かく分かれて分布するようにしているが、更に、緯糸を繊度の異なる複数種類の緯糸２０ａ、２０ｂ、２０ｃ………に成る緯糸群として構成し、その緯糸群を単位として繰り返しつつ、柄出装置によって選択的に上布と下布とに分けて織り込むときは、その選択によって上布と下布のカバーファクタＫを変えることが出来、上布と下布の織密度が同じであっても、下布のカバーファクタを上布に比して少なくし、下布が平坦で片面使用に適した風通柄織物が得られ、又、各風通領域の膨出程度が異なっていても織密度が揃った風通柄織物を得ることが出来る（図３−ａ，図３−ｂ，図３−ｃ，図３−ｄ）。
【００３１】
又、上布における経糸のカバーファクタＫwuを１０００以上に、更には、１２００以上にすることによって、輪郭が繊細且つ複雑で細やかに膨出した風通領域によって風通柄織物を彩ることが可能になる。そして、前記の通り、経糸のカバーファクタＫw を９００以上にすることによって皺立模様を発生させることが出来るので、緯糸のカバーファクタＫf は、言わば、経糸のカバーファクタＫw による皺立効果を助長する補助的要因となるものであるが、その緯糸を複数種類の緯糸２０ａ、２０ｂ、２０ｃ………に成る緯糸群として構成し、その緯糸群を単位として繰り返しつつ、柄出装置によって選択的に上布と下布とに分けて織り込むことによって各領域のカバーファクタＫを変え、風通柄織物を起伏に富んだ多彩なものにすることが出来る。
【００３２】
本発明の第４の特徴に関し、前記の通り、経糸と緯糸の何れか一方のカバーファクタＫが９００以上であれば隆起した領域を形成することが出来るので、経糸と緯糸の双方のカバーファクタの合計Ｋu が１８００であれば上布が大きく膨出することになり、皺立模様１７が明確な風通柄織物が得られる。
【００３３】
本発明の第５の特徴に関し、風通領域の上布１１の経緯カバーファクタＫu を１７５０以下にすると、風通領域が膨出し難くなるので、上布１１の経緯カバーファクタＫu が１８００以上で膨出した風通領域と、上布１１の経緯カバーファクタＫu が１７５０以下で平坦な風通領域との間に顕著な凹凸差が現われ、風通柄織物が立体感に富むものとなる。
【００３４】
本発明の第６の特徴に関し、従って、３箇所以上の風通領域Ａ〜Ｊの経緯カバーファクタが互に異なるようにするときは、膨出具合いや皺立模様１７の発生具合いが各風通領域毎に異なり、風通柄織物が変化に富むものとなる。
【００３５】
本発明の第７の特徴に関し、複数本の糸条が緻密に配列された糸条間に、接結点２４を構成することになる他の糸条が入り込むと、前記の通り、その先に配列されていた複数本の糸条の中の何れかの糸条がその配列から食み出し、その複数本の糸条に成る配列が浮き上がることになる。
【００３６】
畦織を含む平織組織では、その組織図に表示される接結点の数はその組織図の枡目の約半分になり、経糸或いは緯糸の接結入替箇所２５・２６の数は組織図の枡目の数と同じになる。それが綾・斜紋織組織では、接結点の数が組織図の枡目の数の３分の１以下になるので、経糸或いは緯糸の接結入替箇所２５・２６の数は組織図の枡目の数の３分の２以下となる。そして朱子織組織では、接結点の数が組織図の枡目の数の５分の１以下になるので、経糸或いは緯糸の接結入替箇所２５・２６の数は組織図の枡目の数の５分の２以下となる。このように平織組織では、接結入替箇所２５・２６が綾・斜紋織組織や朱子織組織に比して多くなる。即ち、経糸が複数本配列された経糸配列に緯糸が割り込む箇所の数が多くなり、同様に又、緯糸が複数本配列された緯糸配列に経糸が割り込む箇所の数が多くなる。
【００３７】
そして、複数本の糸条の配列に他の糸条が割り込む箇所の数が多くなるにつれて、その複数本の糸条の配列の幅が広がるので、その配列の幅を一定に保とうとすれば、その糸条の配列は、他の糸条が割り込む箇所の数に比例して大きく浮き上がることになる。
従って、糸条のカバーファクタが同じであっても、組織図の枡目の数に相対して接結入替箇所２５・２６の数の多い平織組織によって構成された風通領域（図３−ａ，図３−ｂ，図３−ｃ，図３−ｄ）では、綾・斜紋織組織や朱子織組織によって構成された風通領域（図３−ｇ）に比して膨出し易く、綾・斜紋織組織によって構成された風通領域では、朱子織組織によって構成された風通領域に比して膨出し易くなり、織組織に応じて風通領域の膨出具合が変化し、平織組織によって構成された風通領域では皺立模様１７がハッキリし、立体感に富む風通柄織物が得られる。
【００３８】
本発明の第８と第９の特徴に関し、上布１１と下布１２の間に織成された中布１３が介在する風通領域や織組織を形成しない浮出糸条１５が介在する風通領域（図３−ｅ，図３−ｆ）では、その中布１３を構成する糸条や浮出糸条１５の数に応じて上布や下布の織密度（経糸密度・緯糸密度）が少なくなるので、平織組織によって構成された風通領域（図３−ａ，図３−ｂ，図３−ｃ，図３−ｄ）に比して上布や下布は平滑になり易くなる。
そして、上布と下布の何れか一方の布地を膨出させて皺立模様１７を描出し、他方の布地を平坦にしようとする場合、風通領域を中布１３や浮出糸条１５の介在する３層構造にすれば、その中布１３や浮出糸条１５の分だけ平坦にしようとする布地のカバーファクタを少なくすることが出来（図３−ｅ，図３−ｆ）、又、その中布１３や浮出糸条１５のカバーファクタを多くして中布１３や浮出糸条１５に膨らみをもたせるときは、膨出させようとする上布と下布の何れか一方の布地を、嵩高な中布１３や浮出糸条１５によって押し上げる格好になるので、大きく膨出させることが出来、かくして、平坦な風通領域と膨出した風通領域との間の凹凸差の大きい風通柄織物を得ることが出来る。
【００３９】
本発明の第１０の特徴に関し、比較的に広い風通領域Ａの内部に、輪郭内の最小寸法が５ｍｍ以下であり、輪郭内の面積が４０ｍｍ2 以下である微細な風通領域Ｖ1 〜Ｖ3 が、その比較的に広い風通領域Ａの内部の縦横の各寸法が３ｃｍの単位面積（９ｃｍ2 ）の中に複数箇所散在するときは（図１）、その比較的広い風通領域Ａに皺立模様１７が細かく点在するように現れ、漣を打ったような梨地調外観を呈し、その微細な風通領域Ｖ1 〜Ｖ3 を構成する緯糸の色彩に応じて比較的広い風通領域Ａの内部の色調がなだらかに変化し、色調がなだらかに変化した細やかな絵筆タッチの構図を描出することが出来る。
尚、輪郭内の最小寸法が５ｍｍ以下とは、微細な風通領域Ｖの輪郭に内接する内接円の直径が５ｍｍ以下であることを意味し、細やかな絵筆タッチの構図を描出するためには、その最小寸法を３ｍｍ以下、更に好ましくは、１〜２ｍｍにすることが望ましい。
【００４０】
本発明の第１１の特徴に関し、上記の通り綾・斜紋織組織や朱子織組織（図３−ｇ）では平織組織（図３−ａ，図３−ｂ，図３−ｃ，図３−ｄ）に比して皺立模様１７が発生し難いので、カバーファクタを多くして風通領域の表面を膨出させるとしても、その膨出する表面の織組織を部分的に変えるときは、膨出する表面に発生する皺立模様１７が部分的に変化し、又、膨出する表面の光沢も織組織に応じて部分的に変化する。そして、カバーファクタを少なくして風通領域の表面を平坦にする場合でも、その平坦な表面の織組織を部分的に変えるときは、表面の光沢も織組織に応じて部分的に変化することになる。このため、風通領域の上布や下布を異なる織組織によって微細領域によって織り分けると、風通領域の色調が細やかに変化した風通柄織物が得られる。
【００４１】
本発明の第１２の特徴に関し、織組織によって織り分けられて隣合う織物外面の風通領域間の境界１６において、それらの風通領域の上布１１と下布１２が接結すると、風通領域の型際が鮮鋭に縁取られ、構図のハッキリした風通柄織物が得られる。
【００４２】
本発明の織成法によると、上記第１〜第１３の特徴を有する風通柄織物が効率的に得られる。
【発明を実施するための最良の形態】
【００４３】
本発明において、「構図」とは、織物の外面（表面や裏面）を彩る図柄や模様を意味し、「領域」とは、その図柄や模様を構成する図形を意味する。
本発明において、「少なくとも織物の一部において表面層１１と裏面層１２の２層に織り分けられた多層織組織構造を成す」と言う「少なくとも」とは、風通柄織物に描出される構図の意匠性（美観）からして風通柄織物の一部を一重織組織にしたり、領域の周囲を一重織組織によって縁取って領域内部との伸縮性や剛軟度等の差異をハッキリさせて、領域内部に皺立模様が発生し易くすることも出来ることを意味し、このことは、「少なくとも一部の複数の表面層１１」、「少なくとも複数の一部の領域」、「少なくとも一部の複数の領域」、或いは、「少なくとも一部の風通領域」と言う場合も同様である。
【００４４】
経糸と緯糸と織組織の種類によって織り分けられる風通領域Ａ〜Ｊの皺立や膨出具合は、その上布１１と下布１２とのカバーファクタＫの差異や領域間の上布１１・１１のカバーファクタＫの差異に依存するところが多い。風通領域Ａ〜Ｊの上布１１が膨出して皺立模様が発生し易くなるようにするには、上布１１と下布１２とのカバーファクタＫを次の皺立膨出要因１〜９の何れかに従って設定することが推奨される。
（要因１）  上布の経糸カバーファクタＫwuが最大の風通領域における経糸カバーファクタＫwu（ｍａｘ）と、上布の経糸カバーファクタＫwuが最小の風通領域における経糸カバーファクタＫwu（ｍｉｎ）との差ΔＫwuを４００以上に、好ましくは６００以上にする。
（要因２）  上布の経糸カバーファクタＫwuと下布の経糸カバーファクタＫwdの差ΔＫw （＝Ｋwu−Ｋwd）が最大の風通領域における経糸カバーファクタの差ΔＫw （ｍａｘ）と、上布の経糸カバーファクタＫwuと下布の経糸カバーファクタＫwdの差ΔＫw （＝Ｋwu−Ｋwd）が最小の風通領域における経糸カバーファクタの差ΔＫw （ｍｉｎ）との差を３００以上に、好ましくは４００以上にする。
（要因３）  複数の風通領域における上布の経糸カバーファクタＫwuと下布の経糸カバーファクタＫwdの差ΔＫw （＝Ｋwu−Ｋwd）の平均値（平均差）を４００以上に、好ましくは６００以上にする。
（要因４）  上布の緯糸カバーファクタＫfuが最大の風通領域における緯糸カバーファクタＫfu（ｍａｘ）と、上布の緯糸カバーファクタＫfuが最小の風通領域における緯糸カバーファクタＫfu（ｍｉｎ）との差ΔＫfuを４００以上に、好ましくは６００以上にする。
（要因５）  上布の緯糸カバーファクタＫfuと下布の緯糸カバーファクタＫwdの差ΔＫf （＝Ｋfu−Ｋfd）が最大の風通領域における緯糸カバーファクタの差ΔＫf （ｍａｘ）と、上布の緯糸カバーファクタＫfuと下布の緯糸カバーファクタＫfdの差ΔＫf （＝Ｋfu−Ｋfd）が最小の風通領域における緯糸カバーファクタの差ΔＫf （ｍｉｎ）との差を４００以上に、好ましくは６００以上にする。
（要因６）  複数の風通領域における上布の緯糸カバーファクタＫfuと下布の緯糸カバーファクタＫwdの差ΔＫf （＝Ｋfu−Ｋfd）の平均値（平均差）を３００以上に、好ましくは４００以上にする。
（要因７）  上布の経緯カバーファクタＫu が最大の風通領域における経緯カバーファクタＫu （ｍａｘ）と、上布の経緯カバーファクタＫu が最小の風通領域における経糸カバーファクタＫu （ｍｉｎ）との差ΔＫu を７００以上に、好ましくは９００以上にするか、又は、上布の経緯カバーファクタＫu が最大の風通領域における経緯カバーファクタＫu （ｍａｘ）を上布の経緯カバーファクタＫu が最小の風通領域における経糸カバーファクタＫu （ｍｉｎ）の３分の５（５／３）倍以上にする。
（要因８）  上布の経緯カバーファクタＫu と下布の経緯カバーファクタＫd の差ΔＫ（＝Ｋu 〜Ｋd ）が最大の風通領域の経緯カバーファクタの差ΔＫ（ｍａｘ）と、上布の経緯カバーファクタＫu と下布の経緯カバーファクタＫd の差ΔＫ（＝Ｋu 〜Ｋd ）が最小の風通領域の経緯カバーファクタの差ΔＫ（ｍｉｎ）との差を７００以上に、好ましくは９００以上にする。
（要因９）  複数の風通領域における上布の経緯カバーファクタＫu と下布の経緯カバーファクタＫd の差ΔＫ（＝Ｋu 〜Ｋd ）の平均値（平均差）を４００以上に、好ましくは６００以上にする。
【００４５】
風通領域に効果的に皺立模様を発生させる上では、上記の要因１〜９の全てを満たすことが望ましいが、中でも上記の要因１と４と７が最も推奨される。
風通領域Ａ〜Ｊの皺立や膨出具合は、境界１６によって縁取られる風通領域Ａ〜Ｊの図形や風通領域Ａ〜Ｊの大きさによっても変化し、円形や矩形等の幾何学的図形では領域が全体として膨出したイメージを与えるが皺立模様は発生し難く、輪郭が複雑に曲折している抽象的図形では皺立模様が発生し易く、直径２０ｍｍ以下の円が内接する程度の小さい風通領域Ａ〜Ｊが隣合っている部分では皺立模様が発生し易く全体として膨出したイメージを与える。従って、風通柄織物に描出される構図は、直径２０ｍｍ以下の内接円が内接する程度の大きさで輪郭形状が異なる複数の風通領域Ａ〜Ｊを隣合わせに構成することが望ましい。
【００４６】
織物の緯糸２０によるカバーファクタＫf に比して経糸１０によるカバーファクタＫw は、前記の通り、経糸密度を筬密度によって比較的自由に設定することが出来るので、大きく変えることが出来る。しかし、経糸１０の繊度は、筬密度、即ち、筬羽の配列間隔によって規制され、筬羽の配列間隔を超えて太くすることは出来ない。特に、経糸１０のカバーファクタＫw を９００以上とするときは、経糸密度が緻密になるので、経糸１０の繊度を余り太くすることは出来ない。
この点、緯糸２０では、それが１本づつ織り込まれるので、緯糸のカバーファクタＫf を９００以上にするとしても、その緯糸群を構成する細手緯糸２０ｍの繊度を細くし、その細くした分だけ太手緯糸２０ａを太くし、緯糸群を構成する複数本の緯糸の合計繊度を一定に揃えることが出来る。従って、太手緯糸２０ａの繊度を増やすことに格別な制限はない。
そして、本発明において、緯糸のカバーファクタＫf は、前記の通り経糸のカバーファクタＫw による皺立効果を助長する補助的要因となっている。
【００４７】
従って、経糸１０に比して総じて太く、繊度や色彩の異なる３本以上の緯糸２０ａ、２０ｂ、２０ｃ………をもって緯糸群とし、緯糸２０ａ、２０ｂ、２０ｃ………の繊度の２分の１以下であり、繊度が１１０ｄｔｅｘ以下の繊度の異なる２〜３本、好ましくは２本の経糸１０ａ・１０ｍをもって経糸群とし、上布と下布の外面に緯糸２０ａ、２０ｂ、２０ｃ………を選択的に織り出して、その緯糸２０ａ、２０ｂ、２０ｃ………の色彩に応じて色彩の異なる複数の領域Ａ〜Ｊによって構図をカラフルに描出することが望ましい。
その場合、風通柄織物の経糸１０によるカバーファクタＫw が大きくなるとしても、本発明では、経糸１０の繊度を、１１０ｄｔｅｘ以下であり、且つ、緯糸２０の繊度の２分の１以下に設定しているので、緯糸２０によって描出される色調が、繊度の細い経糸１０によって大きく左右されることはない。
【００４８】
そのためには、太手経糸１０ａの繊度を、細手緯糸２０ｍの繊度の半分程度の６６ｄｔｅｘ以下にし、細手経糸１０ｍの繊度を２２ｄｔｅｘ以下にするとよい。
そのように経糸１０の繊度が細ければ、接結点２４において経糸の下に隠れる緯糸の色彩が、経糸１０を透過するように織物の外面に現れ、経糸によって損なわれることなく、緯糸２０によって織物の構図を描写することが出来る。
そこで、緯糸２０の色彩がプラスチックフイルムと同程度に透過し易いポリエステル、ポリプロピレン、キュプラ、アセテート等の化学繊維および単繊維繊度が２２ｄｔｅｘ以下の絹繊維が経糸１０に使用される。
化学繊維では、特に、太手経糸１０ａには接結点２４において断面が偏平に変形し易いポリエステルマルチフィラメント糸を、細手経糸１０ｍには強度的に安定したポリエステルモノフィラメント糸を使用するとよい。
ポリエステルマルチフィラメント糸を構成するフィラメントとポリエステルモノフィラメント糸を構成するモノフィラメントは、偏平断面形状を成すものが望ましい。
経糸群を構成する繊度の異なる経糸の種類の数は、８種類が限度とし、好ましくは５〜６種類以下、更に好ましくは前記の通り２〜３種類とする。
緯糸群を構成する繊度の異なる各緯糸は、色彩、繊維素材、糸条の形態（紡績糸、マルチフィラメント糸、モノフィラメント糸、芯鞘複合糸条等）等によって外観の異なる複数種類の糸条（緯糸）で構成されていてもよい。その場合には、構図の色調との関係で、その外観の異なる複数種類の糸条（緯糸）の中の１本又は数本の糸条（緯糸）が選択されて選択的に緯糸群を構成することになる。
構図の色調との関係で繊度の異なる８種類以上の緯糸を必要とする場合には、その複数種類の緯糸を複数の小緯糸群にグループ化し、そのとき複数の各小緯糸群を構成する緯糸の本数が同数で平均繊度が小緯糸群間で同じになるようにするとよい。
【００４９】
変化平織組織は、畦織組織と称されることもあり、用語「畦織」は「平織」と同義語として使用されることもある。本発明において、「畦織を含む平織組織」とは、平織組織と畦織と称されることもある変化平織組織との双方を意味する。
その変化平織組織には、経畦織、緯畦織、斜子織、不規則畦織、不規則斜子織、接結畦織、接結斜子織、飾斜子織、向斜子織、吉野織やシジラ織（阿波縮）等の平織混合組織が包含される。
斜紋織組織は綾織組織と称されることもある。本発明において、「綾・斜紋織組織」とは、「綾織組織」或いは「斜紋織組織」と称される織組織を意味する。
その綾・斜紋織組織には、伸張斜紋織、破斜紋織、山形斜紋織、菱形斜紋織、曲斜紋織、撚斜紋織、飾斜紋織、組合斜紋織、飛斜紋織、組斜紋織、昼夜斜紋織、斜紋混合組織が包含される。
本発明において、朱子織組織には、５枚朱子、６枚朱子、７枚朱子、８枚朱子、９枚朱子、１１枚朱子、１２枚朱子等の正則朱子の他に、変則朱子織、広朱子織、重朱子織、昼夜朱子織、朱子混合組織が包含される。
【００５０】
上布と下布との２層構造、或いは、上布１１と中布１３と下布１２、或いは、上布１１と浮出糸条１５と下布１２との３層構造を成す風通領域の上布或いは下布は、織組織によって更に細かい細部領域に織り分けることが出来る。
従って、糸条のカバーファクタＫａが９００以上であって外面に膨出した風通領域を構成している上布や下布には、数種類の平織組織が混在していてもよいし、平織組織と綾・斜紋織組織或いは朱子織組織が混在していてもよい。
そのように数種類の織組織によって複数の細部領域に織り分けるときは、その細部領域の膨出の仕方が異なり、その構成する経糸の繊度が１１０ｄｔｅｘ以下であることからして、外面に膨出した風通領域に細かく変化した皺立模様を描出することが出来る。
【実施例】
【００５１】
太手経糸１０ａ（単繊維繊度２．２ｄｔｅｘ、総繊度６６ｄｔｅｘ、ポリエステルマルチフィラメント糸）と細手経糸１０ｍ（単繊維繊度２２ｄｔｅｘ、ポリエステルモノフィラメント糸）をもって経糸群とし、経糸密度３３０本／２５．４ｍｍをもって交互に繰り返して配列し、ジヤカードによって各経糸群の太手経糸１０ａと細手経糸１０ｍを個別に選択して形成される経糸開口に、太手緯糸２０ａ（単繊維繊度２．２ｄｔｅｘ、総繊度３０８ｄｔｅｘ、ポリエステル紡績糸）１本と、第２緯糸２０ｂ（単繊維繊度２．２ｄｔｅｘ、総繊度２０９ｄｔｅｘ、ポリエステルマルチフィラメント糸）３本と、第３緯糸２０ｃ（単繊維繊度１．１ｄｔｅｘ、総繊度１６５ｄｔｅｘ、ポリエステルマルチフィラメント糸）１本と、第４緯糸２０ｄ（単繊維繊度１．９ｄｔｅｘ、総繊度１３７．５ｄｔｅｘ、ポリエステルマルチフィラメント糸）１本と、細手緯糸２０ｍ（単繊維繊度２．２ｄｔｅｘ、総繊度１１０ｄｔｅｘ、ポリエステルマルチフィラメント糸）３本との５種類の繊度の異なる９本の緯糸を緯糸群として、太手緯糸２０ａ、第２緯糸２０ｂ、細手緯糸２０ｍ、第３緯糸２０ｃ、第２緯糸２０ｂ、細手緯糸２０ｍ、第４緯糸２０ｄ、第２緯糸２０ｂ、細手緯糸２０ｍの順に、緯糸密度１５１．２本／２５．４ｍｍをもって順次繰り返して織り込み、上布と下布の各経糸密度と緯糸密度とカバーファクタが［表１］に示す仕様の風通領域１〜１６によって構成される構図の描出された風通柄織物を織成した。
［表１］において、「密度」は、上布と下布の２５．４ｍｍ当たりの経糸および緯糸の本数を示し、「Ｋw 」は、上布および下布における経糸のカバーファクタを示し、「Ｋf 」は、上布および下布における緯糸のカバーファクタを示す。
【００５２】
【表１】
0004502211.tif 000002
【００５３】
織成された風通柄織物の、（１）  上布の経糸カバーファクタＫwuが最大の風通領域における経糸カバーファクタＫwu（ｍａｘ）と、上布の経糸カバーファクタＫwuが最小の風通領域における経糸カバーファクタＫwu（ｍｉｎ）との差ΔＫwu、（２）  上布の経糸カバーファクタＫwuと下布の経糸カバーファクタＫwdの差ΔＫw （＝Ｋwu−Ｋwd）が最大の風通領域における経糸カバーファクタの差ΔＫw （ｍａｘ）と、上布の経糸カバーファクタＫwuと下布の経糸カバーファクタＫwdの差ΔＫw （＝Ｋwu−Ｋwd）が最小の風通領域における経糸カバーファクタの差ΔＫw （ｍｉｎ）との差、（３）  複数の風通領域における上布の経糸カバーファクタＫwuと下布の経糸カバーファクタＫwdの差ΔＫw （＝Ｋwu−Ｋwd）の平均値（平均差）、（４）  上布の緯糸カバーファクタＫfuが最大の風通領域における緯糸カバーファクタＫfu（ｍａｘ）と、上布の緯糸カバーファクタＫfuが最小の風通領域における緯糸カバーファクタＫfu（ｍｉｎ）との差ΔＫfu、（５）  上布の緯糸カバーファクタＫfuと下布の緯糸カバーファクタＫwdの差ΔＫf （＝Ｋfu−Ｋfd）が最大の風通領域における緯糸カバーファクタの差ΔＫf （ｍａｘ）と、上布の緯糸カバーファクタＫfuと下布の緯糸カバーファクタＫfdの差ΔＫf （＝Ｋfu−Ｋfd）が最小の風通領域における緯糸カバーファクタの差ΔＫf （ｍｉｎ）との差、（６）  複数の風通領域における上布の緯糸カバーファクタＫfuと下布の緯糸カバーファクタＫwdの差ΔＫf （＝Ｋfu−Ｋfd）の平均値（平均差）、（７）  上布の経緯カバーファクタＫu が最大の風通領域における経緯カバーファクタＫu （ｍａｘ）と、上布の経緯カバーファクタＫu が最小の風通領域における経糸カバーファクタＫu （ｍｉｎ）との差ΔＫu 、および、上布の経緯カバーファクタＫu が最大の風通領域における経緯カバーファクタＫu （ｍａｘ）と上布の経緯カバーファクタＫu が最小の風通領域における経糸カバーファクタＫu （ｍｉｎ）との比率、（８）  上布の経緯カバーファクタＫu と下布の経緯カバーファクタＫd の差ΔＫ（＝Ｋu 〜Ｋd ）が最大の風通領域の経緯カバーファクタの差ΔＫ（ｍａｘ）と、上布の経緯カバーファクタＫu と下布の経緯カバーファクタＫd の差ΔＫ（＝Ｋu 〜Ｋd ）が最小の風通領域の経緯カバーファクタの差ΔＫ（ｍｉｎ）との差、および、（９）  複数の風通領域における上布の経緯カバーファクタＫu と下布の経緯カバーファクタＫd の差ΔＫ（＝Ｋu 〜Ｋd ）の平均値（平均差）は、［表２］に示す通りであり、朱子織組織に成る風通領域１３と１５および１６は平坦で光沢が強く、畦織組織に成る他の風通領域では表裏片面が膨出し小皺が見られ、風通領域１〜１６によって構図が清楚で軽快に描出されたシルクライクの風通柄織物が得られた。
【００５４】
【表２】
0004502211.tif 000003
【図面の簡単な説明】
【００５５】
【図１】本発明に係る風通柄織物の要部斜視図であり、一部を円で囲んで拡大して図示している。
【図２】本発明に係る風通柄織物の要部断面図である。
【図３】本発明に係る風通柄織物の要部断面図である。
【図４】本発明に係る風通柄織物の要部平面図であり、一部を円で囲んで拡大して図示している。
【符号の説明】
【００５６】
１０：経糸
１１：上布（表面層）
１２：下布（裏面層）
１３：中布
１４：空洞
１５：浮出糸条
１６：境界
１７：皺立模様
１８：隙間
１９：緯糸の一部
２０：緯糸
２１：緯糸の経糸の下に隠れている部分
２２：緯糸の経糸の上に浮き出た部分
２３：経糸の緯糸の下に隠れている部分
２４：接結点
２５：接結入替箇所
２６：接結入替箇所
Ａ〜Ｊ・Ｖ：領域
【図１】
0004502211.tif 000004
【図２】
0004502211.tif 000005
【図３】
0004502211.tif 000006
【図４】
0004502211.tif 000007